(57)【要約】【課題】ダイヤモンド被覆超硬合金製切削工具において、ダイヤモンド膜と工具基体との耐剥離性を向上させるとともに刃先強度を向上させ、耐チッピング性および耐摩耗性を向上させる。【解決手段】ダイヤモンド膜が、平均膜厚３〜３０μｍの層厚を有し、工具基体とダイヤモンド膜の界面から工具基体の内部方向へ大きくとも５μｍの深さ領域に、コバルトを主成分とする金属結合相の一部が除去された金属結合相一部除去領域を有し、当該工具の刃先近傍の逃げ面の直角断面における観察で前記金属結合相一部除去領域内のクロムのコバルトに対する質量比が、０．０５以上０．２１未満の範囲であるとともに工具基体の１００μｍ以上内部における金属結合相における質量比と比較して、１．２〜３．０倍であるダイヤモンド被覆超硬合金製切削工具。【選択図】図１
2014210314.tif 000002
【特許請求の範囲】
【請求項１】
炭化タングステンとコバルトを主成分とし、少なくとも３〜１５質量％のコバルトおよび０．１〜２質量％のクロムを含有する炭化タングステン基超硬合金からなる工具基体にダイヤモンド膜を被覆形成したダイヤモンド被覆超硬合金製切削工具において、
前記ダイヤモンド膜が、平均膜厚３〜３０μｍの層厚を有し、
前記工具基体とダイヤモンド膜の界面から工具基体の内部方向へ大きくとも５μｍの深さ領域に、コバルトを主成分とする金属結合相の一部が除去された金属結合相一部除去領域を有し、
当該工具の刃先近傍の逃げ面の直角断面における観察で前記金属結合相一部除去領域内のクロムのコバルトに対する質量比が、０．０５以上０．２１未満の範囲であるとともに工具基体の１００μｍ以上内部における金属結合相における前記質量比と比較して、１．２〜３．０倍であること
を特徴とするダイヤモンド被覆超硬合金製切削工具。
【発明の詳細な説明】
【技術分野】
【０００１】
本発明は、ＣＦＲＰなどの難削材の高速切削加工において、すぐれた靭性および強度を備えることによって、刃先がすぐれた耐欠損性を発揮するダイヤモンド被覆炭化タングステン基超硬合金製切削工具に関する。
【背景技術】
【０００２】
従来、炭化タングステン基（ＷＣ基）超硬合金（以下、単に「超硬合金」という）からなる基体に、ダイヤモンド膜を被覆したダイヤモンド被覆超硬合金製切削工具が知られているが、従来のダイヤモンド被覆超硬合金製切削工具においては、超硬合金基体とダイヤモンド膜の密着性が十分でないため、これを改善するために超硬合金基体上にダイヤモンドを成膜する際に、ダイヤモンドの形成を阻害するコバルトを除去させた基体上に成膜するなどの種々の提案がなされている。
【０００３】
例えば、特許文献１に示すように、ダイヤモンド被覆超硬合金製切削工具において、該超硬合金の表面から１００μｍまでの間の結合相を該超硬合金内部の結合相に比較して減少させ、一方、超硬合金表面から５〜１００μｍの間に存在する結合相富化層の結合相量を合金内部の結合相量に対して１．２〜５倍に富化することが提案されており、これによって、ダイヤモンド膜と超硬合金基体の密着性が改善されるとされている。
【０００４】
また、特許文献２に示すように、ダイヤモンド被覆超硬合金製切削工具において、熱処理により、超硬合金の表面からその内部に向って少なくとも１μｍ（好ましくは３〜１００μｍ、特に好ましくは１０〜５０μｍ）の表面層における平均結合相量を、該合金内部における平均結合相量よりも減少させ、該表面層における結合相量を、該合金の表面で最小とするとともに、該合金の内部に向って漸増させて、内部の平均結合相量に達するようにすることによって、ダイヤモンド膜と超硬合金の密着性改善を図ることが提案されている。
【０００５】
さらに、例えば、特許文献３に示すように、ＷＣ基超硬合金製工具基体をダイヤモンドで被覆するにあたり、その表面を、ムラカミ（Ｍｕｒａｋａｍｉ）試薬中でエッチングし、次いで、硫酸と過酸化水素の溶液中でエッチングすることにより、工具基体とダイヤモンド膜の密着性を改善することが提案されている。
【先行技術文献】
【特許文献】
【０００６】
【特許文献１】特許第２５３９９２２号明細書
【特許文献２】特開平３−１１５５７１号公報
【特許文献３】特許第３５０４６７５号明細書
【発明の概要】
【発明が解決しようとする課題】
【０００７】
近年の切削加工の技術分野における省力化および省エネ化、さらに低コスト化に対する要求は強く、これに伴い、切削加工は益々高速化の傾向にあるが、前記従来ダイヤモンド被覆超硬合金製切削工具（以下、単に「ダイヤモンド被覆工具」という）を、例えば、ＣＦＲＰなどの難削材のドリル加工の様な鋭利な刃先が要求される切削加工に供した場合には、超硬合金製工具基体の靭性が十分でないためチッピングを発生しやすく、早期に寿命に至る場合があった。また、ＣＦＲＰなどの難削材を高速切削する場合には、特に高い刃先強度が要求されるが、従来ダイヤモンド被覆工具は、刃先強度が十分でなく、また、ダイヤモンド膜の剥離が生じやすいため、長期の使用に亘って、満足できる耐チッピング性および耐摩耗性を発揮することはできず、その結果、比較的短時間で使用寿命に至ることが多かった。
例えば、特許文献３に示すような処理を行った場合、ドリル加工のような鋭利な刃先が要求される切削では刃先基体の強度が低いためにチッピングなどを生じやすく、早期に寿命に至る場合があった。また、ＣＦＲＰなどの被削材を高速切削する場合にも、高い刃先強度が要求されるが、早期にチッピングを生じ、工具寿命に至ることが多かった。
【０００８】
前述のようなダイヤモンド被覆工具の課題について本発明者らが鋭意、研究と実験を繰り返した結果、ダイヤモンド被覆工具においては、前述のようにダイヤモンド膜と工具基体との密着性を上げるために工具基体の最表面に存在する金属結合相中のコバルトを除去する処理を行っているが、その結果、刃先における靭性の低下を招き、刃先強度低下の原因となっていることを突き止めた。
【０００９】
そこで、本発明が解決しようとする技術的課題、すなわち本発明の目的は、ダイヤモンド被覆工具において、ダイヤモンド膜と工具基体との密着性を向上させるとともに刃先の靭性を向上させることにより、刃先強度を向上させ、耐チッピング性および耐摩耗性を向上させたダイヤモンド被覆工具を提供することである。
【課題を解決するための手段】
【００１０】
そこで、本発明者らは、例えば、ＣＦＲＰなどの高速穴あけ加工や高速切削のように、切れ刃に高負荷が作用する切削条件に用いた場合でも、刃先近傍がすぐれた靭性を備えるとともに、長期の使用に亘って、すぐれた耐摩耗性を発揮するダイヤモンド被覆工具を提供すべく鋭意研究を重ねたところ、次のような知見を得た。
【００１１】
すなわち、（１）超硬合金基体の表面近傍のＣｏを化学的なエッチング（硫酸＋過酸化水素）によって除去する。（２）ＷＣ粒子近傍でＣｒ濃度を富化させる焼結後に徐冷（所定温度で焼結後に所定の冷却速度、例えば１〜４℃／ｍｉｎとなるようにヒータに流す電流を制御して冷却する、いわゆる通電冷却を行う）を行うと、徐冷時にＷＣが粒成長し、同時にＷＣの成長界面でＣｒ濃度が濃化する。（３）前述の工程で得られた焼結体は、ＷＣ粒子近傍でＣｒが濃化したＣｏ結合相がエッチングされにくくなり、刃先近傍のＣｏ除去層は、Ｃｏ−Ｃｒ−Ｗ合金によりＷＣ粒界が強化された層とすることができる。（４）この方法で処理を行った基体上にはダイヤモンドの核生成密度が高く、ダイヤモンド膜の付着強度にもすぐれ、結果として刃先強度の高いダイヤモンド被覆工具を得ることが出来る。
【００１２】
本発明は、前記知見に基づいてなされたものであって、
「  炭化タングステンとコバルトを主成分とし、少なくとも３〜１５質量％のコバルトおよび０．１〜２質量％のクロムを含有する炭化タングステン基超硬合金からなる工具基体にダイヤモンド膜を被覆形成したダイヤモンド被覆超硬合金製切削工具において、
前記ダイヤモンド膜が、平均膜厚３〜３０μｍの層厚を有し、
前記工具基体とダイヤモンド膜の界面から工具基体の内部方向へ大きくとも５μｍの深さ領域に、コバルトを主成分とする金属結合相の一部が除去された金属結合相一部除去領域を有し、
当該工具の刃先近傍の逃げ面の直角断面における観察で前記金属結合相一部除去領域内のクロムのコバルトに対する質量割合が、０．０５以上０．２１未満の範囲であるとともに工具基体の１００μｍ以上内部における金属結合相における前記質量割合と比較して、１．２〜３．０倍であること
を特徴とするダイヤモンド被覆超硬合金製切削工具。」
を特徴とするものである。
ここで、本発明における「界面から工具基体の内部方向へ大きくとも５μｍの深さ領域」とは、「界面から工具基体の内部方向へ１μｍまでの深さの領域」であっても構わないし「界面から工具基体の内部方向へ３μｍまでの深さの領域」であっても構わないし、大きくとも（最大限）「界面から工具基体の内部方向へ５μｍまでの深さの領域」ということを意味している。
【００１３】
以下、本発明について詳細に説明する。
【００１４】
金属結合相一部除去領域の深さ：
基体表面の金属結合相（主としてコバルト／コバルト合金）の一部を除去する目的は、工具基体にダイヤモンド膜を成膜するためである。その深さについては、特に限定しないが、１μｍ未満であると残留しているコバルト／コバルト合金の影響が依然として大きく、耐剥離性が十分でないため好ましくない。一方、５μｍを超えると、工具基体の表面から多量の結合金属が除去されることによって超硬合金の靭性の低下が大きくなり、その結果、耐チッピング性が低下する。そのため、金属結合相一部除去領域の深さは、工具基体の内部方向へ大きくとも５μｍと定めた。
【００１５】
コバルトを主成分とする金属結合相の一部が除去された金属結合相一部除去領域：
本発明において、「コバルトを主成分とした金属結合相の一部が除去」されることの意義は、除去されるものとして主としてコバルトおよび／またはコバルト合金であることを意味しているが、超硬合金によっては、耐熱性を増すために炭化チタン（ＴｉＣ）や炭化タンタルニオブ（（ＴａＮｂ）Ｃ）を混ぜたり、耐食性を増すためにコバルトの一部をニッケル（Ｎｉ）に置き換えたりすることがある。このような場合、「コバルトを主成分とした金属結合相の一部が除去」には、コバルトおよび／またはコバルト合金のみならず、炭化チタン（ＴｉＣ）や炭化タンタルニオブ（（ＴａＮｂ）Ｃ）、Ｎｉなども包含される。
【００１６】
金属結合相一部除去領域におけるクロムのコバルトに対する質量比：
金属結合相一部除去領域において、クロムのコバルトに対する質量比が、０．０５未満では刃先の靱性確保の点で不十分であり、０．２１以上の場合、ＷＣと金属結合相界面の強度が低下する傾向があり、残留した結合相が少ない場合には強化低下によって、ＣＦＲＰの高送り切削ではチッピングが起きやすくなるため、０．０５以上０．２１未満とした。
【００１７】
工具基体の１００μｍ以上内部における金属結合相におけるクロムのコバルトに対する質量割合に対する金属結合相一部除去領域におけるクロムのコバルトに対する質量割合：
クロム濃度の高いコバルト合金は靭性が高く、耐クラック進展性にすぐれる。一方、タングステン濃度が高いコバルト合金はヤング率が高く、剛性にすぐれる。そのため、内部はクロムよりタングステン濃度の高いコバルト合金で構成し、刃先などの表面はクロム濃度が高い合金で構成することで、工具としての性能が高くなる。
工具基体の表面近傍、すなわち、金属結合相一部除去領域のコバルトに対するクロムの質量比が内部に比べて１．２倍未満では靭性向上の効果が小さく、一方、３倍を超えると刃先の強度低下を招くため、１．２〜３．０倍とした。
【００１８】
工具基体の組成：
本発明のダイヤモンド被覆工具の工具基体は、硬質相成分としての炭化タングステン（ＷＣで示す）と金属結合相成分としてのＣｏおよびＣｒを少なくとも含有し、かつ、Ｃｏ含有量は３〜１５質量％とし、Ｃｒ含有量は０．１〜２質量％とする。Ｃｏ成分には、金属結合相を形成して基体の強度および靭性を向上させる作用があるが、ＷＣ基超硬合金中のＣｏ含有量が３質量％未満では、特に靭性の向上が望めず、一方、Ｃｏ含有量が１５質量％を超えると、塑性変形が起り易くなって、偏摩耗の進行が促進されるようになることから、ＷＣ基超硬合金中のＣｏ含有量は３〜１５質量％と定めた。また、Ｃｒ成分には、金属結合相の強化および耐食性を向上させる作用があり、本発明における基体表面に特異な構造を形成してＷＣ粒界を強化する効果を発現させる役割を担うが、０．１質量％未満では、基体表面の特異な構造を形成することが出来ず、一方、Ｃｒ含有量が２質量％を超えると、Ｃｒ炭化物が析出して、基体強度を低下させることがあることから、ＷＣ基超硬合金中のＣｒ含有量は０．１〜２質量％と定めた。
【００１９】
ダイヤモンド膜の平均膜厚：
工具基体表面に被覆するダイヤモンド膜は、その厚さが３μｍ未満では、長期の使用に亘って十分な耐摩耗性を発揮することができず、一方、ダイヤモンド膜厚が３０μｍを超えると、チッピング、欠損、剥離が発生しやすくなることから、ダイヤモンド膜の平均膜厚は、３〜３０μｍと定めた。
【００２０】
前述したような本発明のダイヤモンド被覆工具の工具基体は、次のような製法で製造することができる。（１）まず、所定のコバルトとクロムを含有する超硬合金を焼結する際、焼結保持温度（１３８０〜１５００℃）から所定の冷却速度、例えば、１．５〜３℃／ｍｉｎの範囲となるようにヒータに流す電流を制御して冷却する、いわゆる通電冷却により１２００℃以下まで徐冷することで焼結体を得る。（２）次いで、前記焼結体を研磨加工して、超硬合金製ドリルを形成し、硫酸と過酸化水素と水を２：３：１００に混合した溶液に数秒浸漬して表面近傍のＣｏをエッチングで除去したものを、熱フィラメントＣＶＤ装置に装入する。（３）さらに、フィラメント温度を２２００℃、水素とメタンを１００：１の流量比で流しながら、基板温度９００℃にてダイヤモンド膜の成膜を平均膜厚が３〜３０μｍとなるまで行い製品とする。
【００２１】
こうしてできた本発明のダイヤモンド被覆工具の工具基体は、表面近傍がＣｒ濃度の高いコバルト合金であることから靱性が高くなり、すぐれた耐クラック進展性を発揮する。一方、工具基体の内部がＣｒよりタングステン濃度の高いコバルト合金であることから、ヤング率が高く、剛性にすぐれる。
したがって、工具基体表面近傍のＣｏが除去されているため、この工具基体上へのダイヤモンドの成膜が阻害されないとともに、前述のようにＣｒ濃度分布が、工具基体表面近傍と工具基体内部とでＣｏとの質量比によってバランスがとれているために、工具基体の折損を防ぐとともに刃先強度の高いダイヤモンド被覆工具を得ることが出来る。
【００２２】
すなわち、工具基体とダイヤモンド膜の接合強度（密着性）を上げるために工具基体表面の金属結合相（主としてＣｏ合金）を除去すると、刃先強度が低下するというという、いわば、トレードオフの関係にあるダイヤモンド被覆工具の膜の密着性と刃先強度の問題を工具基体表層近傍の金属結合相におけるＣｒとＣｏの質量比と工具基体内部のＣｒとＣｏの質量比を制御することにより、靭性とヤング率の深さ方向におけるバランスを図るという新規な技術的思想により解決を図ったものである。
【発明の効果】
【００２３】
本発明のダイヤモンド被覆超硬合金製切削工具は、炭化タングステンとコバルトを主成分とし、少なくとも３〜１５質量％のコバルトおよび０．１〜２質量％のクロムを含有する炭化タングステン基超硬合金からなる工具基体にダイヤモンド膜を被覆形成したダイヤモンド被覆超硬合金製切削工具において、ダイヤモンド膜が、平均膜厚３〜３０μｍの層厚を有し、工具基体とダイヤモンド膜の界面から工具基体の内部方向へ大きくとも５μｍまでの深さ領域に、コバルトを主成分とする金属結合相の一部が除去された金属結合相一部除去領域を有し、当該工具の刃先近傍の逃げ面の直角断面における観察で金属結合相一部除去領域内のクロムのコバルトに対する質量割合が、０．０５以上０．２１未満の範囲であるとともに工具基体の１００μｍ以上内部における金属結合相における質量割合と比較して、１．２〜３．０倍であることによって、工具基体とダイヤモンド膜との密着性を向上させるとともに刃先強度を向上させたものであって、ＣＦＲＰなどの切削加工において、すぐれた耐チッピング性、刃先強度、耐摩耗性を発揮するものであって、その効果は絶大である。
【図面の簡単な説明】
【００２４】
【図１】本発明のダイヤモンド被覆膜および超硬基体の断面を模式的に表した模式図である。
【発明を実施するための形態】
【００２５】
つぎに、本発明のダイヤモンド被覆工具について、実施例により具体的に説明する。
なお、ここでは、ダイヤモンド被覆工具の具体例としてダイヤモンド被覆超硬合金製ドリルについて述べるが、本発明はこれに限られるものではなく、ダイヤモンド被覆超硬合金製インサート、ダイヤモンド被覆超硬合金製エンドミル等、各種のダイヤモンド被覆工具に適用できるものである。
【実施例】
【００２６】
（ａ）原料粉末として、いずれも０．５〜３μｍの範囲内の所定の平均粒径を有するＷＣ粉末、Ｃｏ粉末、Ｃｒ３Ｃ２粉末、ＶＣ粉末、ＴａＣ粉末、ＮｂＣ粉末、ＴｉＣ粉末およびＺｒＣ粉末を、表１に示されるドリル基体１〜５として示される割合に配合し、さらにバインダーと溶剤を加えてアセトン中で２４時間ボールミル混合し、減圧乾燥した後、いずれも１００ＭＰａの圧力でプレス成形して、直径が１０ｍｍの丸棒圧粉体とし、これらの丸棒圧粉体を、１Ｐａの真空雰囲気中、１３８０〜１５００℃の温度で１〜２時間保持後、１．５〜３℃／ｈの冷却速度で１２００℃以下まで徐冷することで焼結体を得た後、該焼結体を研磨加工することにより、ＷＣ基超硬合金焼結体１〜５を製造した。
ついで、前記ＷＣ基超硬合金焼結体１〜５を、溝形成部の外径寸法が８ｍｍとなるように研削加工することにより、ＷＣ基超硬合金製ドリル基体（以下、単に「ドリル基体」という）１〜５を製造した。
【００２７】
（ｂ）ついで、前記ドリル基体１〜５を、硫酸と過酸化水素と水を２：３：１００（容積比）で混合したエッチング液に３〜１０秒浸漬して、ドリル基体１〜５の表面近傍のＣｏを主成分とする金属結合相の一部を数ミクロンの深さまでエッチングで除去する。
【００２８】
（ｃ）さらに、このドリル基体１〜５を、熱フィラメントＣＶＤ装置に装入し、フィラメント温度を２２００℃、水素ガスとメタンガスを１００：１の流量比で流しながら、基体温度を９００℃に維持して３〜３０μｍの膜厚のダイヤモンド膜を成膜する。
前記製造工程により、表２に示す本発明のダイヤモンド被覆ＷＣ基超硬合金製ドリル（以下、単に、「本発明ドリル」という）１〜５を製造した。
【００２９】
前記製造工程によれば、（ａ）の工程の徐冷の際に、工具基体表面近傍におけるＷＣが粒成長し、同時にＷＣの成長界面（但し、ＷＣ同士およびＷＣと他の炭化物との接合粒界は除く）でＣｒの濃度が高くなる。（ｂ）の工程で生じた工具基体の表面近傍の金属結合相の一部が除去された領域（金属結合相一部除去領域）におけるＣｒとＣｏの質量比が工具基体内部のＣｒとＣｏとの質量比に対して、１．２〜３．０倍に制御される。
【００３０】
比較のため、原料粉末として、いずれも０．５〜３μｍの範囲内の所定の平均粒径を有するＷＣ粉末、Ｃｏ粉末、Ｃｒ３Ｃ２粉末、ＶＣ粉末、ＴａＣ粉末、ＮｂＣ粉末、ＴｉＣ粉末およびＺｒＣ粉末を、表１に示されるドリル基体１〜６として示される割合に配合し、さらにバインダーと溶剤を加えてアセトン中で２４時間ボールミル混合し、減圧乾燥した後、いずれも１００ＭＰａの圧力でプレス成形して、直径が１０ｍｍの丸棒圧粉体とし、これらの丸棒圧粉体を、１Ｐａの真空雰囲気中、１３８０〜１５００℃の温度で１〜２時間保持して焼結体を得た後、該焼結体を研磨加工することにより、ＷＣ基超硬合金焼結体１〜６を製造した。
ついで、前記ＷＣ基超硬合金焼結体１〜６を、溝形成部の外径寸法が８ｍｍとなるように研削加工することにより、比較例ＷＣ基超硬合金製ドリル基体（以下、単に「比較例ドリル基体」という）１〜６を製造した。さらに、前記ドリル基体３に対して前述の（ａ）における徐冷工程を０．５℃／ｈの冷却速度で１２００℃以下まで徐冷することで、比較例ドリル基体７を製造し、表３に示す比較例のダイヤモンド被覆ＷＣ基超硬合金製ドリル（以下、単に、「比較例ドリル」という）１〜７を製造した。
【００３１】
ついで、前述のようにして製造した本発明ドリル１〜５および比較例ドリル１〜７について、ダイヤモンド膜とドリル基体界面近傍をクロスセクションポリッシャーによって表面に対して垂直に断面研磨を行い、ダイヤモンド膜とドリル基体界面近傍において、金属結合相の一部が化学処理によって除去された領域、すなわち、金属結合相一部除去領域の平均厚みをＸ（μｍ）とした場合、０．５Ｘ（μｍ）×０．５Ｘ（μｍ）のエリアを前記金属結合相一部除去領域内で３箇所を無作為に選定し、オージェ電子分光による元素マッピングおよび定量分析により、クロムとコバルトの質量比Ａを測定した。
また、同様にドリル基体の表面から１００μｍ以上内部の領域において、１（μｍ）×１（μｍ）のエリアを前記ドリル基体の表面から１００μｍ以上内部の領域内で３箇所を無作為に選定し、オージェ電子分光による元素マッピングおよび定量分析により、クロムとコバルトの質量比Ｂを測定した。そして、Ａ／Ｂを計算した。
なお、測定値は３箇所の平均とした。また、金属結合相一部除去領域の平均厚みＸについては、前記ドリル基体の表面に対して垂直な断面で基体表面の１０ミクロン以上が略直線とみなされる部位において、結合相の一部が除去された領域の幅を３点測定し、これを平均厚みＸとした。
本発明ドリル１〜５および比較例ドリル１〜７のダイヤモンド膜の膜厚を、走査型電子顕微鏡（倍率５０００倍）を用いて測定し、観察視野内の５点の層厚を測って平均して平均膜厚を測った。
表２、３にこれらの値を示す。
【００３２】
【表１】
2014210314.tif 000003
【００３３】
【表２】
2014210314.tif 000004
【００３４】
【表３】
2014210314.tif 000005
【００３５】
つぎに、本発明ドリル１〜５および比較例ドリル１〜７（いずれも、ドリル径はφ８ｍｍ）を用いて、以下の条件で、ＣＦＲＰの高送りドリル穴開け試験を行った。
切削速度：１８０ｍ／ｍｉｎ，
送り：０．２８ｍｍ／ｒｅｖ，
穴深さ：２０ｍｍ（貫通穴），
前記切削試験において、正常摩耗の場合は被削材の穴の入り口側もしくは出口側に発生するバリが０．５ｍｍを超えた時点で使用寿命とし、それまでの穴あけ加工数を測定した。
また、ドリル折損等が原因で使用寿命に至った場合には、それまでの穴あけ加工数を測定した。
表４にこれらの測定結果を示す。
【００３６】
【表４】
2014210314.tif 000006
【００３７】
表２〜４の結果からも明らかなように、本発明ドリル１〜５は、ダイヤモンド膜が平均膜厚３〜３０μｍの層厚を有し、炭化タングステン基超硬合金基体とダイヤモンド膜の界面から基体内部方向へ大きくとも５μｍの深さにおける金属結合相の一部が除去された金属結合相一部除去領域を有し、工具の刃先近傍の逃げ面の直角断面における観察で金属結合相一部除去領域内のＣｒとＣｏに対する質量比が０．０５以上０．２１未満であるとともに基体内部のＣｒのＣｏに対する質量比よりも１．２〜３．０倍大きいことによって、ＣＦＲＰ等の難削材の高送りドリル穴開け切削加工において、すぐれた刃先強度を示すとともに、長期の使用に亘ってぐれた耐摩耗性を発揮している。
【００３８】
これに対して、本発明ドリルのような金属結合相一部除去領域内のＣｒとＣｏの質量比が所定の範囲に入っていないか、基体内部のＣｒとＣｏの質量比との関係が所定の関係を満たしていない比較ドリル１〜７は、刃先強度が劣り、短期に寿命に至ることが明らかである。
【産業上の利用可能性】
【００３９】
本発明のダイヤモンド被覆超硬合金製切削工具は、ダイヤモンド被覆超硬合金製ドリルばかりでなく、ダイヤモンド被覆超硬合金製インサート、ダイヤモンド被覆超硬合金製エンドミル等、各種のダイヤモンド被覆工具に適用できるものであり、すぐれた刃先強度と耐摩耗性を発揮することから、切削加工の省エネ化、低コスト化に十分満足に対応できるものである。
【図１】
2014210314.tif 000007